(57)【要約】【課題】本発明は、特定の官能基を主鎖末端および／または側鎖末端に含む含フッ素エラストマーの製造方法を提供する。また、該含フッ素エラストマーからなる硬化性組成物、該硬化性組成物を架橋して得られる成形品を提供する。【解決手段】主鎖末端および／または側鎖末端に−Ａ（Ａ：ハロゲン原子）部位を有する含フッ素エラストマーと、一般式（１）：    【化１】2006022304.tif 000033（Ｍ：アルカリ金属、Ｓ：硫黄原子、Ｒ1：２価以上の有機基または直接結合、Ｘ1：架橋性官能基、ｍ：１〜３の整数）で示されるチオール金属塩とを反応させて、前記−Ａ部位を一般式（２）：    【化２】2006022304.tif 000034（Ｒ1：２価以上の有機基または直接結合、Ｓ：硫黄原子、Ｘ1：架橋性官能基、ｍ：１〜３の整数）で示される部位に変換する工程を含む含フッ素エラストマーの製造方法である。【選択図】なし【特許請求の範囲】
【請求項１】
主鎖末端および／または側鎖末端に−Ａ（Ａ：ハロゲン原子）部位を有する含フッ素エラストマーと、一般式（１）：
【化１】
2006022304.tif 000030
（Ｍ：アルカリ金属、Ｓ：硫黄原子、Ｒ1：２価以上の有機基または直接結合、Ｘ1：架橋性官能基、ｍ：１〜３の整数）
で示されるチオール金属塩とを反応させて、前記−Ａ部位を一般式（２）：
【化２】
2006022304.tif 000031
（Ｒ1：２価以上の有機基または直接結合、Ｓ：硫黄原子、Ｘ1：架橋性官能基、ｍ：１〜３の整数）
で示される部位に変換する工程を含む含フッ素エラストマーの製造方法。
【請求項２】
架橋性官能基Ｘ1が、−ＯＨ、−ＣＯＯＹ1（Ｙ1は水素原子または炭素数１〜１０の炭化水素基）、−Ｓｉ（Ｙ2）3（Ｙ2は、同じかまたは異なり、−Ｒ2、−ＯＲ2、塩素原子、または水素原子から選ばれるが、少なくとも１つは−ＯＲ2、塩素原子、水素原子のいずれかであり、Ｒ2は炭素数１〜１０の炭化水素基）、不飽和結合を少なくとも１つ有する炭素数２〜１０の炭化水素基からなる群から選ばれる１種以上である請求項１記載の含フッ素エラストマーの製造方法。
【請求項３】
非プロトン性極性溶媒中で反応を行う請求項１または２記載の含フッ素エラストマーの製造方法。
【請求項４】
含フッ素エラストマーが、ビニリデンフルオライド系フッ素ゴムである請求項１、２または３記載の含フッ素エラストマーの製造方法。
【請求項５】
主鎖末端および／または側鎖末端に、一般式（２）：
【化３】
2006022304.tif 000032
（Ｒ1：２価以上の有機基または直接結合、Ｓ：硫黄原子、Ｘ1：架橋性官能基、ｍ：１〜３の整数）
で示される部位を有する含フッ素エラストマーからなる硬化性組成物。
【請求項６】
含フッ素エラストマーが有する一般式（２）中の架橋性官能基Ｘ1が、−ＯＨ、−ＣＯＯＹ1（Ｙ1は水素原子または炭素数１〜１０の炭化水素基）、−Ｓｉ（Ｙ2）3（Ｙ2は、同じかまたは異なり、−Ｒ2、−ＯＲ2、塩素原子、または水素原子から選ばれるが、少なくとも１つは−ＯＲ2、塩素原子、水素原子のいずれかであり、Ｒ2は炭素数１〜１０の炭化水素基）、不飽和結合を少なくとも１つ有する炭素数２〜１０の炭化水素基からなる群から選ばれる１種以上である請求項５記載の硬化性組成物。
【請求項７】
含フッ素エラストマーが、ビニリデンフルオライド系フッ素ゴムである請求項５または６記載の硬化性組成物。
【請求項８】
含フッ素エラストマーが有する一般式（２）中の架橋性官能基Ｘ1と架橋反応可能な化合物を含む請求項５、６または７記載の硬化性組成物。
【請求項９】
請求項５、６、７または８記載の硬化性組成物を架橋して得られる成形品。
【発明の詳細な説明】
【技術分野】
【０００１】
本発明は、特定の官能基を主鎖末端および／または側鎖末端に含む含フッ素エラストマーの製造方法に関する。また、該含フッ素エラストマーからなる硬化性組成物、該硬化性組成物を架橋して得られる成形品に関する。
【背景技術】
【０００２】
含フッ素エラストマー、特にテトラフルオロエチレン（ＴＦＥ）単位を中心とするパーフルオロエラストマーは、優れた耐薬品性、耐溶剤性および耐熱性を示すことから、過酷な環境下でのシール材等として、自動車工業、半導体工業、化学工業等の分野において広く使用されている。
【０００３】
含フッ素エラストマーを含む硬化性組成物は、高粘度であるため、シール材などの成形品を得るためには、高温で流動させて、成形するとともに架橋させていた。この方法では、半導体装置用Ｏ−リング等の単純な形状を有する成形品を得る場合には、なんら問題を生じなかったが、ハードディスクドライブガスケット等の複雑な形状を有する成形品を得ることは困難であった。さらに、自動車組み立て工場等において、ゴム設置部位で架橋させるなどの現場施工型の成形ができないため、予め成形しておく必要があり、工程を簡略化できず、利用方法が制限されるという問題点を有していた。
【０００４】
このような問題を解決するため、現場施工型の成形を可能にし、また、金型等に常温で液状のまま流し込むことができ、複雑な形状の成形品を容易に得ることができる、架橋前において常温で流動性を示す含フッ素液状エラストマーの開発が望まれていた。
【０００５】
含フッ素液状エラストマーの製造方法としては、たとえば、特許文献１には、ビニリデンフルオライドとヘキサフルオロプロピレンとからなる共重合体の主鎖末端に特定の含フッ素ジアシルパーオキサイドを用いてｔ−ブトキシ基を導入し、酸によりヒドロキシル基に変換する方法が開示されている。しかしながら、この重合開始剤は特殊であるため高価であり、しかも低分子量重合体を得るためには大量に必要であることから、コスト面で問題がある。
【０００６】
さらに、特許文献２には、主鎖両末端にカルボキシル基を有するフッ素化オリゴマーの製法として、フッ素ゴム架橋体を有機溶媒で膨潤させ、塩基や過酸化物の存在下に分解する方法が開示されている。しかしながら、この分解は、ビニリデンフルオライドの重合体からなる架橋体については可能であるが、パーハロゲン化エラストマーには適用することができないという問題がある。
【０００７】
さらに、非特許文献１には、主鎖末端にヒドロキシル基を導入する方法として、過酸化水素の存在下に平均分子量約４０００のＶｄＦ／ＨＦＰ共重合体を得、ＬｉＡｌＨ4を作用させる方法が開示されている。しかしながら、水酸基ラジカルは、上記共重合においてＣＦ2＝ＣＨ2のＣＦ2側と反応すると不安定なためさらに反応が進むので、実際にはヒドロキシル基がなかなか末端に導入されないという問題がある。
【０００８】
このように、一般に重合体の主鎖末端に官能基を導入する方法は、特殊な方法を採用する必要があり、コスト高であったり、適用範囲が限られたりするので、実用性に欠けるという問題があった。
【０００９】
これらの問題点を解決するために、特許文献３では、主鎖の両末端部に架橋部位を有する、トリフルオロビニル基含有単量体からなる含フッ素共重合体の製造方法が開示されている。該製造方法は、従来にない大量の重合開始剤を用いて急激に分解する条件下で大量のラジカルを発生させ、トリフルオロビニル基含有単量体の濃度を相対的に低く抑えて重合を行うものであり、得られる含フッ素共重合体は、常温で流動性を有するのに充分な低分子量で得られ、主鎖の両末端にカルボキシル基等の架橋部位を有することにより、架橋可能なものである。しかし、該含フッ素共重合体は、主鎖がパーフルオロ構造をとるものであり、パーフルオロ化合物以外の素材や化合物との相溶性に乏しく、他材との接着や配合剤との混合が難しいという問題があった。
【００１０】
【特許文献１】特公昭６３−４４７４４号公報
【特許文献２】特開平１１−３２２８４２号公報
【特許文献３】国際公開第０３／７６４８４号パンフレット
【非特許文献１】プログレス・イン・ポリマー・サイエンス（Ｐｒｏｇｒｅｓｓ  ｉｎ  Ｐｏｌｙｍｅｒ  Ｓｃｉｅｎｃｅ）、２００１年、第２６巻、ｐ．１０５−１８７
【発明の開示】
【発明が解決しようとする課題】
【００１１】
本発明は、特定の官能基を主鎖末端および／または側鎖末端に含む含フッ素エラストマーの製造方法を提供する。また、該含フッ素エラストマーからなる硬化性組成物、該硬化性組成物を架橋して得られる成形品を提供する。
【課題を解決するための手段】
【００１２】
すなわち、本発明は、主鎖末端および／または側鎖末端に−Ａ（Ａ：ハロゲン原子）部位を有する含フッ素エラストマーと、一般式（１）：
【００１３】
【化１】
2006022304.tif 000002
【００１４】
（Ｍ：アルカリ金属、Ｓ：硫黄原子、Ｒ1：２価以上の有機基または直接結合、Ｘ1：架橋性官能基、ｍ：１〜３の整数）
で示されるチオール金属塩とを反応させて、前記−Ａ部位を一般式（２）：
【００１５】
【化２】
2006022304.tif 000003
【００１６】
（Ｒ1：２価以上の有機基または直接結合、Ｓ：硫黄原子、Ｘ1：架橋性官能基、ｍ：１〜３の整数）
で示される部位に変換する工程を含む含フッ素エラストマーの製造方法に関する。
【００１７】
架橋性官能基Ｘ1が、−ＯＨ、−ＣＯＯＹ1（Ｙ1は水素原子または炭素数１〜１０の炭化水素基）、−Ｓｉ（Ｙ2）3（Ｙ2は、同じかまたは異なり、−Ｒ2、−ＯＲ2、塩素原子、または水素原子から選ばれるが、少なくとも１つは−ＯＲ2、塩素原子、水素原子のいずれかであり、Ｒ2は炭素数１〜１０の炭化水素基）、不飽和結合を少なくとも１つ有する炭素数２〜１０の炭化水素基からなる群から選ばれる１種以上であることが好ましい。
【００１８】
非プロトン性極性溶媒中で反応を行うことが好ましい。
【００１９】
含フッ素エラストマーが、ビニリデンフルオライド系フッ素ゴムであることが好ましい。
【００２０】
また、本発明は、主鎖末端および／または側鎖末端に、一般式（２）：
【００２１】
【化３】
2006022304.tif 000004
【００２２】
（Ｒ1：２価以上の有機基または直接結合、Ｓ：硫黄原子、Ｘ1：架橋性官能基、ｍ：１〜３の整数）
で示される部位を有する含フッ素エラストマーからなる硬化性組成物に関する。
【００２３】
含フッ素エラストマーが有する一般式（２）中の架橋性官能基Ｘ1が、−ＯＨ、−ＣＯＯＹ1（Ｙ1は水素原子または炭素数１〜１０の炭化水素基）、−Ｓｉ（Ｙ2）3（Ｙ2は、同じかまたは異なり、−Ｒ2、−ＯＲ2、塩素原子、または水素原子から選ばれるが、少なくとも１つは−ＯＲ2、塩素原子、水素原子のいずれかであり、Ｒ2は炭素数１〜１０の炭化水素基）、不飽和結合を少なくとも１つ有する炭素数２〜１０の炭化水素基からなる群から選ばれる１種以上であることが好ましい。
【００２４】
含フッ素エラストマーが、ビニリデンフルオライド系フッ素ゴムであることが好ましい。
【００２５】
含フッ素エラストマーが有する一般式（１）中の架橋性官能基Ｘ1と架橋反応可能な化合物を含むことが好ましい。
【００２６】
さらに、本発明は前記硬化性組成物を架橋して得られる成形品に関する。
【発明の効果】
【００２７】
本発明の製造方法で得られる含フッ素エラストマーは、主鎖末端および／または側鎖末端に特定の官能基を有するため、該含フッ素エラストマーからなる硬化性組成物を架橋することで、耐熱性および強度が優れ、圧縮永久歪（ＣＳ）が小さい成形品を得ることができる。また、該含フッ素エラストマーからなる硬化性組成物は、加工性に優れており、複雑な形状の成形品を形成することができる。
【発明を実施するための最良の形態】
【００２８】
本発明は、主鎖末端および／または側鎖末端に−Ａ（Ａ：ハロゲン原子）部位を有する含フッ素エラストマーと、一般式（１）：
【００２９】
【化４】
2006022304.tif 000005
【００３０】
（Ｍ：アルカリ金属、Ｓ：硫黄原子、Ｒ1：２価以上の有機基または直接結合、Ｘ1：架橋性官能基、ｍ：１〜３の整数）
で示されるチオール金属塩とを反応させて、前記−Ａ部位を一般式（２）：
【００３１】
【化５】
2006022304.tif 000006
【００３２】
（Ｒ1：２価以上の有機基または直接結合、Ｓ：硫黄原子、Ｘ1：架橋性官能基、ｍ：１〜３の整数）
で示される部位に変換する工程を含む含フッ素エラストマーの製造方法に関する。
【００３３】
本発明によれば、主鎖末端および／または側鎖末端に−Ａ（Ａ：ハロゲン原子）部位を有する種々の含フッ素エラストマーに、一般式（１）で表されるチオール金属塩を反応させることにより、含フッ素エラストマーの−Ａ部位を架橋性官能基を有する部位へ経済的にかつ簡便に変換することが可能となる。
【００３４】
主鎖末端および／または側鎖末端に−Ａ部位を有する含フッ素エラストマーとしては、主鎖末端および／または側鎖末端にハロゲン原子を有する含フッ素エラストマーであれば、とくに限定されるものではないが、主鎖末端および／または側鎖末端にハロゲン原子（Ａ）を有する含フッ素エラストマーとしては、−Ｉ（ヨウ素原子）や−Ｂｒ（臭素原子）部位を有するものがより好ましい。
【００３５】
含フッ素エラストマーとしては、フッ素ゴム（ａ）、熱可塑性フッ素ゴム（ｂ）、およびこれらのフッ素ゴムからなるゴム組成物などがあげられるが、これらの中でも、フッ素ゴム（ａ）が好ましい。
【００３６】
フッ素ゴム（ａ）としては、非パーフルオロフッ素ゴム（ａ−１）およびパーフルオロフッ素ゴム（ａ−２）があげられる。なお、パーフルオロフッ素ゴムとは、その構成単位のうち、９０モル％以上がパーフルオロモノマーからなるものをいう。
【００３７】
非パーフルオロフッ素ゴム（ａ−１）としては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロプロピレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどがあげられ、これらをそれぞれ単独で、または本発明の効果を損なわない範囲で任意に組合わせて用いることができるが、ビニリデンフルオライド（ＶｄＦ）系フッ素ゴム、テトラフルオロエチレン（ＴＦＥ）／プロピレン系フッ素ゴムを用いることが好ましい。
【００３８】
ビニリデンフルオライド（ＶｄＦ）系フッ素ゴムとしては、下記一般式（３）で表されるものが好ましい。
−（Ｍ1）−（Ｍ2）−（Ｎ1）−                （３）
（式中、構造単位Ｍ1はビニリデンフルオライド（ｍ1）由来の構造単位であり、構造単位Ｍ2は含フッ素エチレン性単量体（ｍ2）由来の構造単位であり、構造単位Ｎ1は単量体（ｍ1）および単量体（ｍ2）と共重合可能な単量体（ｎ1）由来の繰り返し単位である）
【００３９】
一般式（３）で示されるビニリデンフルオライド（ＶｄＦ）系フッ素ゴムの中でも、構造単位Ｍ1を４５〜８５モル％、構造単位Ｍ2を５５〜１５モル％含むものが好ましく、より好ましくは構造単位Ｍ1を５０〜８０モル％、構造単位Ｍ2を５０〜２０モル％である。構造単位Ｎ1は、構造単位Ｍ1と構造単位Ｍ2の合計量に対して、０〜１０モル％であることが好ましい。
【００４０】
含フッ素エチレン性単量体（ｍ2）としては、１種または２種以上の単量体が利用でき、たとえばテトラフルオロエチレン（ＴＦＥ）、クロロトリフルオロエチレン（ＣＴＦＥ）、トリフルオロエチレン、ヘキサフルオロプロピレン（ＨＦＰ）、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどの含フッ素単量体があげられるが、これらのなかでも、テトラフルオロエチレン、ヘキサフルオロプロピレン、パーフルオロ（アルキルビニルエーテル）が好ましい。
【００４１】
単量体（ｎ1）としては、単量体（ｍ1）および単量体（ｍ2）と共重合可能なものであれば、いかなるものでもよいが、たとえばエチレン、プロピレン、アルキルビニルエーテルなどがあげられる。
【００４２】
また、単量体（ｎ1）としては、架橋部位を与える単量体が好ましい。
【００４３】
このような架橋部位を与える単量体としては、一般式（４）：
ＣＹ32＝ＣＹ3−Ｒf1ＣＨＲ3Ｘ2                            （４）
（式中、Ｙ3は、水素原子、フッ素原子または−ＣＨ3、Ｒf1は、フルオロアルキレン基、パーフルオロアルキレン基、フルオロポリオキシアルキレン基またはパーフルオロポリオキシアルキレン基、Ｒ3は、水素原子または−ＣＨ3、Ｘ2は、ヨウ素原子または臭素原子）で表されるヨウ素または臭素含有単量体、一般式（５）：
ＣＦ2＝ＣＦＯ（ＣＦ2ＣＦ（ＣＦ3）Ｏ）m（ＣＦ2）n−Ｘ3    （５）
（式中、ｍは、０〜５の整数、ｎは、１〜３の整数、Ｘ3は、シアノ基、カルボキシル基、アルコキシカルボニル基、臭素原子、ヨウ素原子）で表される単量体、一般式（６）：
ＣＨ2＝ＣＨ（ＣＦ2）nＩ                                  （６）
（式中、ｎは１〜１０の整数）で表される単量体などがあげられ、たとえば特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体、特開平４−５０５３４１号公報に記載されている臭素含有単量体、特開平４−５０５３４５号公報、特開平５−５０００７０号公報に記載されているようなシアノ基含有単量体、カルボキシル基含有単量体、アルコキシカルボニル基含有単量体などがあげられる。これらをそれぞれ単独で、または任意に組合わせて用いることができる。
【００４４】
このようなビニリデンフルオライド（ＶｄＦ）系フッ素ゴムとして、具体的には、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどが好ましくあげられる。
【００４５】
テトラフルオロエチレン（ＴＦＥ）／プロピレン系フッ素ゴムとしては、下記一般式（７）で表されるものが好ましい。
−（Ｍ3）−（Ｍ4）−（Ｎ2）−              （７）
（式中、構造単位Ｍ3はテトラフルオロエチレン（ｍ3）由来の構造単位であり、構造単位Ｍ4はプロピレン（ｍ4）由来の構造単位であり、構造単位Ｎ2は単量体（ｍ3）および単量体（ｍ4）と共重合可能な単量体（ｎ2）由来の繰り返し単位である）
【００４６】
一般式（７）で示されるテトラフルオロエチレン（ＴＦＥ）／プロピレン系フッ素ゴムの中でも、構造単位Ｍ3を４０〜７０モル％、構造単位Ｍ4を６０〜３０モル％含むものが好ましく、より好ましくは構造単位Ｍ3を５０〜６０モル％、構造単位Ｍ4を５０〜４０モル％含むものである。構造単位Ｎ2は、構造単位Ｍ3と構造単位Ｍ4の合計量に対して、０〜４０モル％であることが好ましい。
【００４７】
単量体（ｎ2）としては、単量体（ｍ3）および単量体（ｍ4）と共重合可能なものであればいかなるものでもよいが、架橋部位を与える単量体であることが好ましい。たとえば、ビニリデンフルオライド、エチレンなどがあげられる。
【００４８】
パーフルオロフッ素ゴム（ａ−２）としては、下記一般式（８）で表されるものが好ましい。
−（Ｍ5）−（Ｍ6）−（Ｎ3）−          （８）
（式中、構造単位Ｍ5はテトラフルオロエチレン（ｍ5）由来の構造単位であり、構造単位Ｍ6はパーフルオロ（アルキルビニルエーテル）（ｍ6）由来の構造単位であり、構造単位Ｎ3は単量体（ｍ5）および単量体（ｍ6）と共重合可能な単量体（ｎ3）由来の繰り返し単位である）
【００４９】
一般式（８）で示されるパーフルオロフッ素ゴム（ａ−２）の中でも、構造単位Ｍ5を５０〜９０モル％、構造単位Ｍ6を１０〜５０モル％含むものが好ましく、より好ましくは構造単位Ｍ5を５０〜８０モル％、構造単位Ｍ6を２０〜５０モル％含むものであり、さらに好ましくは構造単位Ｍ5を５５〜７０モル％、構造単位Ｍ6を３０〜４５モル％含むものである。構造単位Ｎ3は、構造単位Ｍ5と構造単位Ｍ6の合計量に対して、０〜５モル％であることが好ましく、０〜２モル％であることがより好ましい。これらの組成の範囲を外れると、ゴム弾性体としての性質が失われ、樹脂に近い性質となる傾向がある。
【００５０】
パーフルオロ（アルキルビニルエーテル）（ｍ6）としては、たとえばパーフルオロ（メチルビニルエーテル）、パーフルオロ（プロピルビニルエーテル）などがあげられ、これらをそれぞれ単独で、または任意に組合わせて用いることができる。
【００５１】
また、単量体（ｎ3）としては、単量体（ｍ5）および単量体（ｍ6）と共重合可能なものであればいかなるものでもよいが、架橋部位を与える単量体が好ましい。
【００５２】
このような架橋部位を与える単量体としては、たとえばビニリデンフルオライド、一般式（４）：
ＣＹ32＝ＣＹ3−Ｒf1ＣＨＲ3Ｘ2                            （４）
（式中、Ｙ3は、水素原子、フッ素原子または−ＣＨ3、Ｒf1は、フルオロアルキレン基、パーフルオロアルキレン基、フルオロポリオキシアルキレン基またはパーフルオロポリオキシアルキレン基、Ｒ3は、水素原子または−ＣＨ3、Ｘ2は、ヨウ素原子または臭素原子）で表されるヨウ素または臭素含有単量体、一般式（５）：
ＣＦ2＝ＣＦＯ（ＣＦ2ＣＦ（ＣＦ3）Ｏ）m（ＣＦ2）n−Ｘ3    （５）
（式中、ｍは、０〜５の整数、ｎは、１〜３の整数、Ｘ3は、シアノ基、カルボキシル基、アルコキシカルボニル基、臭素原子、ヨウ素原子）で表される単量体、一般式（６）
ＣＨ2＝ＣＨ（ＣＦ2）nＩ                                  （６）
（式中、ｎは１〜１０の整数）で表される単量体などがあげられ、たとえば特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体、特開平４−５０５３４１号公報に記載されている臭素含有単量体、特開平４−５０５３４５号公報、特開平５−５０００７０号公報に記載されているようなシアノ基含有単量体、カルボキシル基含有単量体、アルコキシカルボニル基含有単量体などがあげられる。これらをそれぞれ単独で、または任意に組合わせて用いることができる。
【００５３】
このヨウ素原子、臭素原子、シアノ基、カルボキシル基、アルコキシカルボニル基が、架橋点として機能することができる。
【００５４】
かかるパーフルオロフッ素ゴム（ａ−２）の具体例としては、国際公開第９７／２４３８１号パンフレット、特公昭６１−５７３２４号公報、特公平４−８１６０８号公報、特公平５−１３９６１号公報などに記載されているフッ素ゴムなどがあげられる。
【００５５】
また、フッ素ゴム（ａ）は数平均分子量１０００〜５０００００のものが好ましく用いられる。
【００５６】
一方、フッ素ゴム（ａ）は、常温で流動性を有するものであると、複雑な形状の成形品を容易に得ることができ、また、現場施工型の成形が可能となる点で好ましい。上記「常温」とは、０〜５０℃を意味する。
【００５７】
具体的には、常温で流動性を有するフッ素ゴム（ａ）とは、常温における粘度が０．１〜２０００Ｐａ・ｓであることが好ましく、１〜１０００Ｐａ・ｓであることがより好ましい。粘度が、０．１Ｐａ・ｓ未満であると、ポリマー鎖が短すぎて架橋しにくい傾向があり、２０００Ｐａ・ｓを超えると、常温で流動性を有しない場合があり、複雑な形状の成形品を得ることが困難になる傾向がある。
【００５８】
さらに、常温で流動性を有するフッ素ゴム（ａ）は、常温におけるムーニー粘度が５〜１００であるものが好ましく、５０〜７５であることがより好ましい。ムーニー粘度が、５未満であると、ポリマー鎖が短すぎて架橋しにくい傾向があり、１００を超えると、常温で流動性を有しない場合があり、複雑な形状の成形品を得ることが困難になる傾向がある。前記ムーニー粘度は、ＪＩＳ  Ｋ  ６３００（１９９４年）に準拠して、ムーニー粘度計ＭＶ２０００（モンサント社製）を用いて測定して得られる値である。
【００５９】
そして、常温で流動性を有するフッ素ゴム（ａ）は、数平均分子量が５００〜２００００であることが好ましく、９００〜１００００であることがより好ましい。数平均分子量が５００未満であると、架橋による３次元網目構造の形成が困難となる傾向があり、２００００を超えると、常温で流動性を有しない場合があり、複雑な形状の成形品を得ることが困難になる傾向がある。なお、ビニリデンフルオライド（ＶｄＦ）系フッ素ゴムの場合は、一般式（１）で示されるチオール塩との反応性の観点からは、９００〜３０００であることが特に好ましい。数平均分子量は、サイズ排除クロマトグラフィー（東ソー（株）製  ＨＬＣ−８０２０、ポリスチレン標準）により求めた値である。
【００６０】
以上説明した非パーフルオロフッ素ゴム（ａ−１）およびパーフルオロフッ素ゴム（ａ−２）は、常法により製造することができるが、好ましい製造方法としては、フッ素ゴムの製造法として公知のヨウ素移動重合法をあげることができる。たとえば、実質的に無酸素下で、ヨウ素化合物、好ましくはジヨウ素化合物の存在下に、前記の含フッ素エラストマーを構成する単量体と、要すれば架橋部位を与える単量体を加圧下で撹拌しながらラジカル開始剤の存在下、水媒体中での乳化重合や溶液重合を行なう方法があげられる。使用するヨウ素化合物の代表例としては、たとえば、
Ｒ4ＩxＢｒy                                  （９）
（式中、ｘおよびｙはそれぞれ０〜２の整数であり、かつ１≦ｘ＋ｙ≦２を満たすものであり、Ｒ4は炭素数１〜１６の飽和もしくは不飽和のフルオロ炭化水素基またはクロロフルオロ炭化水素基、または炭素数１〜３の炭化水素基であり、酸素原子を含んでいてもよい）で示される化合物などをあげることができる。このようなヨウ素化合物を用いて得られる含フッ素エラストマーの末端には、ヨウ素原子または臭素原子が導入される。
【００６１】
一般式（９）で表される化合物としては、たとえば１，３−ジヨードパーフルオロプロパン、１，３−ジヨード−２−クロロパーフルオロプロパン、１，４−ジヨードパーフルオロブタン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカン、１，１６−ジヨードパーフルオロヘキサデカン、ジヨードメタン、１，２−ジヨードエタン、１，３−ジヨード−ｎ−プロパン、ＣＦ2Ｂｒ2、ＢｒＣＦ2ＣＦ2Ｂｒ、ＣＦ3ＣＦＢｒＣＦ2Ｂｒ、ＣＦＣｌＢｒ2、ＢｒＣＦ2ＣＦＣｌＢｒ、ＣＦＢｒＣｌＣＦＣｌＢｒ、ＢｒＣＦ2ＣＦ2ＣＦ2Ｂｒ、ＢｒＣＦ2ＣＦＢｒＯＣＦ3、１−ブロモ−２−ヨードパーフルオロエタン、１−ブロモ−３−ヨードパーフルオロプロパン、１−ブロモ−４−ヨードパーフルオロブタン、２−ブロモ−３−ヨードパーフルオロブタン、３−ブロモ−４−ヨードパーフルオロブテン−１、２−ブロモ−４−ヨードパーフルオロブテン−１、ベンゼンのモノヨードモノブロモ置換体、ジヨード置換体、ならびに（２−ヨードエチル）および（２−ブロモエチル）置換体などがあげられ、これらの化合物は、単独で使用してもよく、相互に組み合せて使用することもできる。
【００６２】
これらのなかでも、重合反応性、架橋反応性、入手容易性などの点から、１，４−ジヨードパーフルオロブタン、ジヨードメタンなどが好ましい。
【００６３】
本発明で使用するラジカル重合開始剤は、従来から含フッ素エラストマーの重合に使用されているものと同じものであってよい。これらの開始剤には有機および無機の過酸化物ならびにアゾ化合物がある。典型的な開始剤として過硫酸塩類、過酸化カーボネート類、過酸化エステル類などがあり、好ましい開始剤として過硫酸アンモニウム（ＡＰＳ）があげられる。ＡＰＳは単独で使用してもよく、またサルファイト類、亜硫酸塩類のような還元剤と組み合わせて使用することもできる。
【００６４】
乳化重合に使用される乳化剤としては、広範囲なものが使用可能であるが、重合中におこる乳化剤分子への連鎖移動反応を抑制する観点から、フルオロカーボン鎖、またはフルオロポリエーテル鎖を有するカルボン酸の塩類が望ましい。乳化剤の使用量は、添加された水の約０．０５〜２重量％が好ましく、とくに０．２〜１．５重量％が好ましい。
【００６５】
本発明で使用するモノマー混合ガスは、カルブ（Ｇ．Ｈ．Ｋａｌｂ）ら、アドヴァンシーズ・イン・ケミストリー・シリーズ（Ａｄｖａｎｃｅｓ  ｉｎ  Ｃｈｅｍｉｓｔｒｙ  Ｓｅｒｉｅｓ．），１２９，１３（１９７３）に記載されるように、爆発性を有するので、重合装置には着火源となるスパークなどが発生しないように工夫する必要がある。
【００６６】
重合圧力は、広い範囲で変化させることができる。一般には、０．５〜７ＭＰａの範囲である。重合圧力は、高い程重合速度が大きくなるため、生産性の向上の観点から、０．８ＭＰａ以上であることが好ましい。
【００６７】
つぎに、熱可塑性フッ素ゴム（ｂ）である、含フッ素多元セグメント化ポリマー（ｂ−１）について説明する。
【００６８】
まず、エラストマー性含フッ素ポリマー鎖セグメントについて説明する。エラストマー性含フッ素ポリマー鎖セグメントは、重合体に柔軟性を付与し、ガラス転移点が２５℃以下、好ましくは０℃以下である。その構成単位の９０モル％以上を構成するパーハロオレフィンとしては、たとえば、テトラフルオロエチレン、クロロトリフルオロエチレン、ヘキサフルオロプロピレン、一般式（１０）：
ＣＦ2＝ＣＦＯ（ＣＦ2ＣＦＹ4Ｏ）p−（ＣＦ2ＣＦ2ＣＦ2Ｏ）q−Ｒf2      （１０）
（式中、Ｙ4は、フッ素原子または−ＣＦ3、Ｒf2は、炭素数１〜５のパーフルオロアルキル基、ｐは、０〜５の整数、ｑは、０〜５の整数）で表されるパーフルオロビニルエーテルなどがあげられる。
【００６９】
エラストマー性含フッ素ポリマー鎖セグメントを構成するパーハロオレフィン以外の構成単位としては、たとえばビニリデンフルオライド、トリフルオロエチレン、トリフルオロプロピレン、テトラフルオロプロピレン、ペンタフルオロプロピレン、トリフルオロブテン、テトラフルオロイソブテン、フッ化ビニルなどの含フッ素単量体、エチレン、プロピレン、アルキルビニルエーテルなどの非フッ素単量体などであればよい。
【００７０】
エラストマー性含フッ素ポリマー鎖セグメントの好ましい例としては、テトラフルオロエチレン／パーフルオロ（アルキルビニルエーテル）／架橋部位を与える単量体からなるエラストマー性ポリマー鎖があげられる。テトラフルオロエチレン／パーフルオロ（アルキルビニルエーテル）の組成は、５０〜８５／５０〜１５モル％であり、架橋部位を与える単量体が、テトラフルオロエチレンとパーフルオロ（アルキルビニルエーテル）の合計量に対して、０〜５モル％であることが好ましい。
【００７１】
架橋部位を与える単量体としては、たとえば、一般式（４）、一般式（５）、一般式（６）で表されるような単量体などがあげられ、これらをそれぞれ単独で、または任意に組合わせて用いることができる。
【００７２】
つぎに、非エラストマー性含フッ素ポリマー鎖セグメントについて説明する。非エラストマー性含フッ素ポリマー鎖セグメントの構成単位の９０モル％以上を構成するパーハロオレフィンとしては、たとえばテトラフルオロエチレン、クロロトリフルオロエチレン、パーフルオロ（アルキルビニルエーテル）、ヘキサフルオロプロピレン、一般式（１１）：
ＣＦ2＝ＣＦ（ＣＦ2）rＸ4                              （１１）
（式中、ｒは、１〜１０の整数、Ｘ4は、フッ素原子または塩素原子）で表される化合物、パーフルオロ−２−ブテンなどがあげられる。
【００７３】
非エラストマー性含フッ素ポリマー鎖セグメントを構成するパーハロオレフィン以外の構成単位としては、前記エラストマー性含フッ素ポリマー鎖セグメントを構成するパーハロオレフィン以外の構成単位と同様のものがあげられる。
【００７４】
非エラストマー性含フッ素ポリマー鎖セグメントの好ましい例としては、テトラフルオロエチレン８５〜１００モル％、および一般式（１２）：
ＣＦ2＝ＣＦ−Ｒf3                                    （１２）
（式中、Ｒf3は、Ｒf4または−ＯＲf4であり、Ｒf4は、炭素数１〜５のパーフルオロアルキル基）で表される化合物０〜１５モル％からなる非エラストマー性ポリマー鎖があげられる。
【００７５】
また、含フッ素多元セグメント化ポリマー（ｂ−１）は、エラストマー性含フッ素ポリマー鎖セグメント５０〜９５重量％および非エラストマー性含フッ素ポリマー鎖セグメント５〜５０重量％からなることが好ましい。
【００７６】
つぎに、含フッ素多元セグメント化ポリマー（ｂ−２）について説明する。
【００７７】
この場合のエラストマー性含フッ素ポリマー鎖セグメントは、前記含フッ素多元セグメント化ポリマー（ｂ−１）について説明したものと同じでよい。
【００７８】
非エラストマー性含フッ素ポリマー鎖セグメントの構成単位としては、ビニリデンフルオライド、フッ化ビニル、トリフルオロエチレン、一般式（１３）：
ＣＨ2＝ＣＸ5−（ＣＦ2）s−Ｘ5                （１３）
（式中、Ｘ5は、水素原子またはフッ素原子、ｓは、１〜１０の整数）で表される化合物、ＣＨ2＝Ｃ（ＣＦ3）2などの部分フッ素化オレフィンなどがあげられる。
【００７９】
また、これらの単量体と共重合可能なエチレン、プロピレン、塩化ビニル、ビニルエーテル、カルボン酸ビニルエステル、アクリル酸などの単量体も共重合成分として用いることができる。
【００８０】
含フッ素多元セグメント化ポリマー（ｂ−２）は、エラストマー性含フッ素ポリマー鎖セグメント５０〜９５重量％および非エラストマー性含フッ素ポリマー鎖セグメント５〜５０重量％からなることが好ましい。
【００８１】
つぎに、含フッ素多元セグメント化ポリマー（ｂ−３）について説明する。
【００８２】
含フッ素多元セグメント化ポリマー（ｂ−３）におけるエラストマー性含フッ素ポリマー鎖セグメントは、ガラス転移点が２５℃以下、好ましくは０℃以下のポリマー鎖である。
【００８３】
また、エラストマー性含フッ素ポリマー鎖セグメントは、構成単位として９０モル％未満のパーハロオレフィンを含む。この場合のパーハロオレフィン以外の構成単位としては、前記含フッ素多元セグメント化ポリマー（ｂ−１）のパーハロオレフィン以外の構成単位と同じものがあげられる。
【００８４】
含フッ素多元セグメント化ポリマー（ｂ−３）における非エラストマー性含フッ素ポリマー鎖セグメントは、前述した含フッ素多元セグメント化ポリマー（ｂ−１）または（ｂ−２）における非エラストマー性含フッ素ポリマー鎖セグメントと同じでよい。とくに（ｂ−２）における非エラストマー性含フッ素ポリマー鎖セグメントと同じでよい。
【００８５】
また、含フッ素多元セグメント化ポリマー（ｂ−３）は、エラストマー性含フッ素ポリマー鎖セグメント４０〜９５重量％および非エラストマー性含フッ素ポリマー鎖セグメント５〜６０重量％からなることが好ましい。
【００８６】
また、得られる熱可塑性フッ素ゴム（ｂ）の非エラストマー性含フッ素ポリマー鎖セグメントの結晶融点は、耐熱性という点から、１５０℃以上であることが好ましく、２００〜３６０℃であることがより好ましい。
【００８７】
熱可塑性フッ素ゴム（ｂ）としては、エラストマー性セグメントと非エラストマー性セグメントとをブロックやグラフトなどの形態でつなぎ、含フッ素多元セグメント化ポリマーとするべく、公知の種々の方法が採用できるが、なかでも特公昭５８−４７２８号公報などに示されたブロック型の含フッ素多元セグメント化ポリマーの製法や、特開昭６２−３４３２４号公報に示されたグラフト型の含フッ素多元セグメント化ポリマーの製法などが好ましく採用できる。
【００８８】
とりわけ、セグメント化率（ブロック化率）も高く、均質で規則的なセグメント化ポリマーが得られることから、特公昭５８−４７２８号公報、高分子論文集（Ｖｏｌ．４９、Ｎｏ．１０、１９９２）記載のいわゆるヨウ素移動重合法で合成されたブロック型の含フッ素多元セグメント化ポリマーが好ましい。
【００８９】
前記ヨウ素移動重合法で熱可塑性フッ素ゴム（ｂ）のエラストマー性含フッ素ポリマー鎖セグメントを製造した場合、その数平均分子量は、得られる含フッ素多元セグメント化ポリマー全体へ柔軟性の付与、弾性の付与、機械的物性の付与の点から、５０００〜７５００００であることが好ましく、２００００〜４０００００であることがより好ましい。
【００９０】
このようにして得られるエラストマー性セグメントの末端部分はパーハロ型となっており、非エラストマー性セグメントのブロック共重合の開始点となるヨウ素原子を有している。
【００９１】
ついで、非エラストマー性含フッ素ポリマー鎖セグメントのエラストマー性含フッ素ポリマー鎖セグメントへのブロック共重合は、エラストマー性含フッ素ポリマー鎖セグメントの乳化重合に引き続き、単量体を非エラストマー性含フッ素ポリマー鎖セグメント用に変えることにより行なうことができる。
【００９２】
得られる非エラストマー性セグメントの数平均分子量は、１０００〜１２０００００が好ましく、より好ましくは３０００〜６０００００である。
【００９３】
こうして得られる熱可塑性フッ素ゴム（ｂ）は、エラストマー性含フッ素ポリマー鎖セグメントの両側に非エラストマー性含フッ素ポリマー鎖セグメントが結合したポリマー分子、エラストマー性含フッ素ポリマー鎖セグメントの片側に非エラストマー性含フッ素ポリマー鎖セグメントが結合したポリマー分子を主体とするものであり、非エラストマー性セグメントが結合していないエラストマー性セグメントのみのポリマー分子は、含フッ素多元セグメント化ポリマー中のセグメントとポリマー分子との合計量に対し２０重量％以下、好ましくは１０重量％以下である。
【００９４】
本発明においては、前述のようなフッ素ゴム（ａ）と熱可塑性フッ素ゴム（ｂ）とからなる組成物を用いることもできる。
【００９５】
非パーフルオロフッ素ゴム（ａ−１）と含フッ素多元セグメント化ポリマー（ｂ−１）とからなる第１のフッ素ゴム組成物としては、前記のようにして得られる非パーフルオロフッ素ゴム（ａ−１）と含フッ素多元セグメント化ポリマー（ｂ−１）とを、ディスパージョン状態での混合またはオープンロールなどによるドライブレンドにて任意の割合で混合して得ることができる。
【００９６】
また、成形時の離型性などの改良を目的として、内添型離型剤などの添加剤を、本発明の効果を損なわない範囲で適宜配合することができる。また、後述する架橋方法の種類に応じて、架橋剤を配合することもできる。
【００９７】
非パーフルオロフッ素ゴム（ａ−１）と含フッ素多元セグメント化ポリマー（ｂ−２）とからなる第２のフッ素ゴム組成物、パーフルオロフッ素ゴム（ａ−２）と含フッ素多元セグメント化ポリマー（ｂ−３）とからなる第３のフッ素ゴム組成物、パーフルオロフッ素ゴム（ａ−２）と含フッ素多元セグメント化ポリマー（ｂ−２）とからなる第４のフッ素ゴム組成物、およびパーフルオロフッ素ゴム（ａ−２）と含フッ素多元セグメント化ポリマー（ｂ−１）とからなる第５のフッ素ゴム組成物は、第１のフッ素ゴム組成物と同様にして得られる。
【００９８】
この場合、前述した添加剤を、本発明の効果を損なわない範囲で適宜配合することができ、後述する架橋方法の種類に応じて、架橋剤を配合することもできる。
【００９９】
パーフルオロフッ素ゴム（ａ−２）と前記含フッ素多元セグメント化ポリマー（ｂ−１）は、ともに放射線架橋の効率に劣り実質的に放射線架橋できないため、第５のフッ素ゴム組成物を架橋させる場合は、少なくとも一方のゴムにパーオキサイド架橋などが可能となるような架橋部位を導入して架橋しなければならない。
【０１００】
架橋部位を導入したフッ素ゴムとして、ポリマーの末端にヨウ素または臭素が導入されたフッ素ゴムが好適である。このフッ素ゴムは、前記ヨウ素移動重合法により製造することができる。
【０１０１】
前記一般式（９）で表される化合物の添加量としては、得られる含フッ素エラストマーの全重量の０．０００１〜５重量％であればよく、さらに、０．０１〜１重量％であることが好ましい。
【０１０２】
架橋部位を導入する他の方法としては、架橋部位を与える単量体を少量、共重合する方法がある。架橋部位を与える単量体としては、前記同様のものをあげることができる。
【０１０３】
また、含フッ素エラストマーとしては、含フッ素シリコーン系エラストマーも用いることができ、たとえば、フルオロシリコーンゴムなどがあげられる。
【０１０４】
次に、以上説明した主鎖末端および／または側鎖末端に−Ａ  （Ａ：ハロゲン原子）部位を有する含フッ素エラストマーと反応させるチオール金属塩について説明する。
【０１０５】
該チオール金属塩は、一般式（１）：
【０１０６】
【化６】
2006022304.tif 000007
【０１０７】
（Ｍ：アルカリ金属、Ｓ：硫黄原子、Ｒ1：２価以上の有機基または直接結合、Ｘ1：架橋性官能基、ｍ：１〜３の整数）で表されるものである。
【０１０８】
Ｍは、リチウム（Ｌｉ）、ナトリウム（Ｎａ）、カリウム（Ｋ）などのアルカリ金属であるが、アルカリ金属の中でも、反応性、取り扱い性の点で、ナトリウムが好ましい。
【０１０９】
Ｒ1は、２価以上の有機基または直接結合であり、２価以上の有機基としては、メチレン基、エチレン基、プロピレン基などの炭素数１〜１０のアルキレン基、フェニレン基、ナフチレン基などの炭素数６〜２０の２価の芳香族炭化水素基、−Ｃ6Ｈ4ＣＨ2−などのアラルキレン基などをあげることができる。
【０１１０】
Ｘ1は、架橋性官能基であればいかなるものでもよいが、例えば、−ＯＨ、−ＳＨ、−ＣＯＯＹ1（Ｙ1は水素原子、アルカリ金属、または−Ｎ（Ｒ5）4であり、Ｒ5は、同じかまたは異なり、水素原子または炭素数１〜１０の炭化水素基）、−ＣＯＹ5（Ｙ5はフッ素原子、塩素原子、臭素原子、または−Ｎ（Ｒ6）2であり、Ｒ6は、同じかまたは異なり、水素原子または炭素数１〜１０の炭化水素基）、−ＮＣＯ、−Ｓｉ（Ｙ2）3（Ｙ2は、同じかまたは異なり、−Ｒ2、−ＯＲ2、塩素原子、または水素原子から選ばれ、少なくとも１つは−ＯＲ2、塩素原子、水素原子であり、Ｒ2は炭素数１〜１０の炭化水素基）、−Ｎ（Ｒ7）2（Ｒ7は、同じかまたは異なり、水素原子または炭素数１〜１０の炭化水素基）、−ＳＯ3Ｙ6（Ｙ6は水素原子、またはアルカリ金属）、−ＳＯ2Ｙ7（Ｙ7はフッ素原子、塩素原子、臭素原子、または−ＯＲ8であり、Ｒ8は炭素数１〜１０の炭化水素基）、−ＣＮ、または不飽和結合を少なくとも１つ有する炭素数２〜１０の炭化水素基などがあげられる。
【０１１１】
Ｘ1は、このなかでも架橋反応性の点や良好な硬化性組成物が得られる点などから、−ＯＨ、−ＣＯＯＹ1（Ｙ1は水素原子または炭素数１〜１０の炭化水素基）、−Ｓｉ（Ｙ2）3（Ｙ2は、同じかまたは異なり、−Ｒ2、−ＯＲ2、塩素原子、または水素原子から選ばれるが、少なくとも１つは−ＯＲ2、塩素原子、水素原子のいずれかであり、Ｒ2は炭素数１〜１０の炭化水素基）、不飽和結合を少なくとも１つ有する炭素数２〜１０の炭化水素基からなる群から選ばれる１種以上であることが好ましく、不飽和結合を少なくとも１つ有する炭素数２〜１０の炭化水素基、−ＯＨがより好ましい。
【０１１２】
不飽和結合を少なくとも１つ有する炭素数２〜１０の炭化水素基としては、−ＣＨ＝ＣＨ2、−ＣＨ2ＣＨ＝ＣＨ2、−（ＣＨ3）Ｃ＝ＣＨ2、−ＣＨ2ＣＨ2ＣＨ＝ＣＨ2、−ＣＨ2ＣＨ＝ＣＨＣＨ3、−ＣＨ＝ＣＨＣＨ2ＣＨ3、−ＣＨ2（ＣＨ3）Ｃ＝ＣＨ2、−ＣＨ2ＣＨ2ＣＨ2ＣＨ＝ＣＨ2、−ＣＨ2ＣＨ2（ＣＨ3）Ｃ＝ＣＨ2、−Ｃ6Ｈ4−ＣＨ＝ＣＨ2、−Ｃ6Ｈ3−（ＣＨ＝ＣＨ2）2などをあげることができる。これらの中でも耐熱性の点からは短鎖の方が好ましい。またヒドロシリル化反応の反応性の点からは不飽和結合は末端に有する方が好ましい。これら耐熱性やヒドロシリル化反応の反応性の観点からは、特に、−ＣＨ＝ＣＨ2、−Ｃ6Ｈ4−ＣＨ＝ＣＨ2であることが好ましい。
【０１１３】
一般式（１）で表わされるチオール金属塩の具体例としては、
Ｎａ−Ｓ−ＣＨ2ＣＨ＝ＣＨ2、Ｎａ−Ｓ−Ｃ6Ｈ4−ＮＨ2、Ｎａ−Ｓ−Ｃ6Ｈ4−ＣＯＯＨ、Ｎａ−Ｓ−Ｃ6Ｈ4−ＯＨ、Ｎａ−Ｓ−ＣＨ2ＣＨ2ＯＨ、Ｎａ−Ｓ−ＣＨ2−ＣＨ(ＯＨ)−ＣＨ2−ＯＨ、Ｎａ−Ｓ−ＣＨ2−ＣＯＯＨ、Ｎａ−Ｓ−ＣＨ（ＣＨ3）ＣＯＯＨ、Ｎａ−Ｓ−ＣＨ2ＣＨ2ＣＨ2Ｓｉ（ＯＣＨ3）3、Ｎａ−Ｓ−ＣＨ2ＣＨ2−ＮＨ2、Ｎａ−Ｓ−ＣＨ2ＣＨ2ＳＯ3Ｎａなどをあげることができる。これらの中でも、架橋反応性の点や良好な硬化性組成物が得られる点などから、Ｎａ−Ｓ−ＣＨ2ＣＨ＝ＣＨ2、Ｎａ−Ｓ−Ｃ6Ｈ4−ＣＯＯＨ、Ｎａ−Ｓ−Ｃ6Ｈ4−ＯＨ、Ｎａ−Ｓ−ＣＨ2ＣＨ2ＯＨ、Ｎａ−Ｓ−ＣＨ2−ＣＨ(ＯＨ)−ＣＨ2−ＯＨ、Ｎａ−Ｓ−ＣＨ2−ＣＯＯＨが好ましい。
【０１１４】
さらに、耐熱性の点、ヒドロシリル化反応の反応性の点からは、Ｎａ−Ｓ−ＣＨ2ＣＨ＝ＣＨ2が好ましく、また、ポリオール架橋の際に架橋部位として機能し自由末端鎖が低減される点より、Ｎａ−Ｓ−Ｃ6Ｈ4−ＯＨが好ましい。
【０１１５】
そして、主鎖末端および／または側鎖末端に−Ａ部位を有する含フッ素エラストマーと、一般式（１）で表されるチオール金属塩との反応は、反応性の点から、溶媒中で行うことが好ましい。
【０１１６】
溶媒としては、Ｎ，Ｎ−ジメチルホルムアミド（ＤＭＦ）、ジメチルスルホキシド（ＤＭＳＯ）、テトラヒドロフラン（ＴＨＦ）、アセトニトリルなどの非プロトン性極性溶媒、メタノール、エタノール等の極性溶媒などをあげることができるが、これらの中でも、反応性の点から、非プロトン性極性溶媒中で反応を行なうことが好ましい。
【０１１７】
なお、上記含フッ素エラストマーをより高収率で製造するためには、ハロゲン性溶媒を併用することが好ましく、含フッ素ハロゲン性溶媒を併用することがより好ましい。含フッ素ハロゲン性溶媒としては、例えば、ＣＦ3ＣＦ2ＣＨＣｌ2、ＣＣｌＦ2ＣＦ2ＣＨＣｌＦとの混合物（旭硝子（株）製、アサヒクリンＡＫ−２２５）やＣＨ3ＣＦＣｌ2（ダイキン工業（株）製、ＨＣＦＣ−１４１ｂ）などがあげられる。
【０１１８】
また、フルオロアルカン（ＣＦ3ＣＦ2ＣＨＣｌ2、ＣＣｌＦ2ＣＦ2ＣＨＣｌＦ等）などのフッ素系溶媒中で反応を行ってもよい。
【０１１９】
反応条件としては、含フッ素エラストマー、チオール金属塩、溶媒などの種類により適宜最適な条件を選択すればよいが、０〜１００℃、４〜３０時間、反応させることが好ましい。
【０１２０】
チオール金属塩の添加量としては、含フッ素エラストマーのハロゲン含有量に対して、１〜４０倍モル量であることが好ましく、２〜２０倍モル量であることがより好ましく、上記含フッ素エラストマーをより高収率で製造できる点から、１２〜２０倍モル量であることがさらに好ましい。チオール金属塩が１倍モル量未満であると、未反応の臭素原子、もしくはヨウ素原子が残存する傾向があり、４０倍モル量をこえると、ＶｄＦ由来の構造をもつ場合主鎖の脱フッ酸反応が起こる傾向がある。
【０１２１】
このようにして本発明の製造方法により得られる主鎖末端および／または側鎖末端の−Ａ（Ａ：ハロゲン原子）部位が、一般式（２）：
【０１２２】
【化７】
2006022304.tif 000008
【０１２３】
で示される部位に変換された含フッ素エラストマーは、文献未公知の新規化合物であるが、特に硬化性組成物として有用である。また該含フッ素エラストマーは、分子量２００００以下である場合、架橋部位を有するため３次元網目構造へ導入することができ、成形品からの低分子成分として抽出されにくい点から、これまで説明した本発明の製造方法により得られる含フッ素エラストマーに含まれない他の含フッ素エラストマーからなる硬化性組成物に、加工時の取扱い性改善等の目的で加工助剤として好適に用いることもできる。
【０１２４】
次に、本発明の硬化性組成物について説明する。
【０１２５】
本発明の硬化性組成物は、主鎖末端および／または側鎖末端に、一般式（２）：
【０１２６】
【化８】
2006022304.tif 000009
【０１２７】
（Ｒ1：２価以上の有機基または直接結合、Ｓ：硫黄原子、Ｘ1：架橋性官能基、ｍ：１〜３の整数）
で示される部位を有する含フッ素エラストマーからなる。
【０１２８】
Ｒ1、Ｘ1については、前記同様のものをあげることができ、一般式（２）で示される部位を有する含フッ素エラストマーについても、前記同様のものをあげることができる。
【０１２９】
本発明の硬化性組成物は、架橋性官能基Ｘ1と架橋反応可能な化合物を含むことが、充分に架橋された硬化体を得る点から好ましい。
【０１３０】
架橋性官能基Ｘ1と架橋反応可能な化合物としては、架橋性官能基Ｘ1と反応しうる官能基を分子中に複数有する多官能化合物が好ましくあげられる。多官能化合物としては、架橋を充分に行う点から、１分子あたりの官能基の保有数が少なくとも２以上、必要に応じて３以上である多官能化合物を用いることが好ましい。
【０１３１】
また、硬化性組成物が充分に架橋するためには、前記含フッ素エラストマーが有する架橋性官能基Ｘ1に応じた多官能化合物を用いることが好ましい。以下、該多官能化合物の具体例をあげるが、該多官能化合物は１種または２種以上を用いてもよい。
【０１３２】
架橋性官能基Ｘ1が不飽和結合を少なくとも１つ有する炭素数２〜１０の炭化水素基である場合、多官能化合物としては、−ＳｉＨ基を有する化合物、有機過酸化物、光開始剤が好ましくあげられる。
【０１３３】
架橋性官能基Ｘ1が−ＣＯＯＹ1基の場合、多官能性化合物としては、ポリアミン化合物、ポリイソシアナート化合物、ポリエポキシ化合物などが好ましくあげられる。
【０１３４】
架橋性官能基Ｘ1が−Ｎ（Ｒ7）2の場合、ポリカルボン酸化合物、ポリエポキシ化合物、ポリイソシアナート化合物などが好ましくあげられる。
【０１３５】
架橋性官能基Ｘ1が−ＯＨの場合、酸無水物、ポリエポキシ化合物、ポリイソシアナート化合物などが好ましくあげられる。
【０１３６】
架橋性官能基Ｘ1が−ＳＨの場合、ポリカルボン酸化合物などが好ましくあげられる。架橋性官能基Ｘ1が−ＮＣＯの場合、ポリカルボン酸化合物、ポリオール化合物などが好ましくあげられる。
【０１３７】
架橋性官能基Ｘ1が−ＣＯＹ5の場合、ポリカルボン酸化合物、ポリアミン化合物などが好ましくあげられる。
【０１３８】
架橋性官能基Ｘ1が−Ｓｉ（Ｙ2）3で、Ｙ2の少なくとも１つがＨである場合、ポリオレフィン化合物などが好ましくあげられ、Ｙ2の少なくとも１つがＣｌである場合、ポリオール化合物などが好ましくあげられる。
【０１３９】
架橋性官能基Ｘ1が−ＳＯ3Ｙ4または−ＳＯ2Ｙ7の場合、ポリアミン化合物などが好ましくあげられる。
【０１４０】
架橋性官能基Ｘ1が−ＣＮの場合、ポリアミノフェノール化合物、ポリアミノチオフェノール化合物、ポリアミン化合物などが好ましくあげられる。
【０１４１】
ポリアミン化合物としては、ヘキサメチレンジアミン、トリエチレンテトラミン、トリエチレンジアミンなどのポリアミン；ポリアミン塩とグアニジン誘導体の併用などがあげられる。ポリイソシアナート化合物としては、トリレンジイソシアナート、ジフェニルメタンジイソシアナート、ヘキサメチレンジイソシアナートなどがあげられる。上記ポリイソシアナート化合物は、プレポリマーや架橋温度を選択することができるブロック型であってもよい。ポリエポキシ化合物としては、ノボラック型、ビスフェノールＡ型、ビスフェノールＡＦ型などがあげられる。ポリカルボン酸化合物としては、フタル酸、ピロメリット酸などがあげられる。上記ポリエポキシ化合物および上記ポリカルボン酸化合物は、プレポリマーであってもよい。酸無水物としては、ピロメリット酸無水物、テトラヒドロフラン−１，２，３，４−テトラカルボン酸二無水物、３，３'，４，４'−ベンゾフェノンテトラカルボン酸二無水物などがあげられる。ポリオール化合物としては、１，２，３−プロパントリオールなどがあげられる。ポリオレフィン化合物としては、トリアリルイソシアヌレート、トリメタアリルイソシアヌレートなどがあげられる。ポリアミノフェノール化合物、ポリアミノチオフェノール化合物、ポリアミン化合物としては、一般式（１４）：
【０１４２】
【化９】
2006022304.tif 000010
【０１４３】
（式中、Ｘ6は−ＯＨ、−ＳＨ、−ＮＨ2、Ｒ9は炭素数１〜１０の炭化水素基、ｎは２〜５の整数である）で示される化合物があげられる。
【０１４４】
架橋性官能基Ｘ1が−ＯＨの場合、含フッ素エラストマーがビニリデンフルオライド系フッ素ゴムのときに、ポリオール架橋により、自由末端鎖が低減され良好な硬化特性を期待することができる。
【０１４５】
また、不飽和結合を少なくとも１つ有する炭素数２〜１０の炭化水素基の場合、不飽和結合がヒドロシリル化反応により３次元網目構造に寄与することができる点から、多官能性化合物としては、特に２個以上の−ＳｉＨ基を有する化合物であることが好ましい。
【０１４６】
上記２個以上の−ＳｉＨ基を有する化合物としては、通常、一般式（１５）：
Ｒ10bＨcＳｉＯ(4-b-c)/2                      （１５）
（式中、Ｒ10は、脂肪族不飽和結合を除く、炭素数１〜１０、とくに１〜８の置換または非置換の１価炭化水素基である）で示される化合物があげられる。このような１価炭化水素基としては、たとえば、トリフルオロプロピル基などのハロゲンで置換されたアルキル基、アルキル基、フェニル基などがあげられる。これらのなかでも、メチル基、エチル基、プロピル基、フェニル基、トリフルオロプロピル基が好ましく、とくにメチル基、フェニル基が好ましい。
【０１４７】
一般式（１５）において、ｂは、０≦ｂ＜３であることが好ましく、０．６＜ｂ＜２．２であることがより好ましく、１．５≦ｂ≦２であることがさらに好ましく、ｃは、０＜ｃ≦３であることが好ましく、０．００２≦ｃ＜２であることがより好ましく、０．０１≦ｃ≦１であることがさらに好ましい。また、ｂ＋ｃは、０＜ｂ＋ｃ≦３であることが好ましく、１．５＜ｂ＋ｃ≦２．７であることがより好ましい。
【０１４８】
上記２個以上の−ＳｉＨ基を有する化合物は、１分子中のケイ素原子数が好ましくは２〜１０００個、より好ましくは２〜３００個、さらに好ましくは４〜２００個のオルガノハイドロジェンポリシロキサンであり、具体的には、１，１，３，３−テトラメチルジシロキサン、１，３，５−トリメチルシクロトリシロキサン、１，３，５，７−テトラメチルシクロテトラシロキサン、１，３，５，７，９−ペンタメチルシクロペンタシロキサンなどのシロキサンオリゴマー；分子鎖両末端トリメチルシロキシ基封鎖メチルハイドロジェンポリシロキサン、分子鎖両末端トリメチルシロキシ基封鎖ジメチルシロキサン／メチルハイドロジェンシロキサン共重合体、分子鎖両末端シラノール基封鎖メチルハイドロジェンポリシロキサン、分子鎖両末端シラノール基封鎖ジメチルシロキサン／メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖メチルハイドロジェンポリシロキサン、分子鎖両末端ジメチルハイドロジェンシロキシ基封鎖ジメチルシロキサン／メチルハイドロジェンシロキサン共重合体、Ｒ102（Ｈ）ＳｉＯ1/2  単位とＳｉＯ4/2  単位とからなり、任意にＲ103ＳｉＯ1/2  単位、Ｒ102ＳｉＯ2/2  単位、Ｒ10（Ｈ）ＳｉＯ2/2単位、（Ｈ）ＳｉＯ3/2またはＲ10ＳｉＯ3/2単位を含むシリコーン樹脂などをあげることができる。
【０１４９】
分子鎖両末端トリメチルシロキシ基封鎖メチルハイドロジェンポリシロキサンとしては、たとえば一般式（１６）で表される化合物、一般式（１６）においてメチル基の一部または全部をエチル基、プロピル基、フェニル基、トリフルオロプロピル基などで置換した化合物などがあげられる。
【０１５０】
【化１０】
2006022304.tif 000011
【０１５１】
（式中、ｄは、２以上の整数を表す。）
【０１５２】
分子鎖両末端トリメチルシロキシ基封鎖ジメチルシロキサン／メチルハイドロジェンシロキサン共重合体としては、一般式（１７）で表される化合物、一般式（１７）においてメチル基の一部または全部をエチル基、プロピル基、フェニル基、トリフルオロプロピル基などで置換した化合物などがあげられる。
【０１５３】
【化１１】
2006022304.tif 000012
【０１５４】
（式中、ｅは、１以上の整数を表し、ｆは、２以上の整数を表す。）
【０１５５】
分子鎖両末端シラノール基封鎖メチルハイドロジェンポリシロキサンとしては、たとえば下記式で表される化合物、下記式においてメチル基の一部または全部をエチル基、プロピル基、フェニル基、トリフルオロプロピル基などで置換した化合物などがあげられる。
【０１５６】
【化１２】
2006022304.tif 000013
【０１５７】
分子鎖両末端シラノール基封鎖ジメチルシロキサン／メチルハイドロジェンシロキサン共重合体としては、たとえば一般式（１８）で表される化合物、一般式（１８）においてメチル基の一部または全部をエチル基、プロピル基、フェニル基、トリフルオロプロピル基などで置換した化合物などがあげられる。
【０１５８】
【化１３】
2006022304.tif 000014
【０１５９】
（式中、ｅは、１以上の整数を表し、ｆは、２以上の整数を表す。）
【０１６０】
分子鎖両末端ジメチルハイドロジェンシロキシ基封鎖ジメチルポリシロキサンとしては、たとえば一般式（１９）で表される化合物、一般式（１９）においてメチル基の一部または全部をエチル基、プロピル基、フェニル基、トリフルオロプロピル基などで置換した化合物などがあげられる。
【０１６１】
【化１４】
2006022304.tif 000015
【０１６２】
（式中、ｅは、１以上の整数を表す。）
【０１６３】
分子鎖両末端ジメチルハイドロジェンシロキシ基封鎖メチルハイドロジェンポリシロキサンとしては、たとえば一般式（２０）で表される化合物、一般式（２０）においてメチル基の一部または全部をエチル基、プロピル基、フェニル基、トリフルオロプロピル基などで置換した化合物などがあげられる。
【０１６４】
【化１５】
2006022304.tif 000016
【０１６５】
（式中、ｅは、１以上の整数を表す。）
【０１６６】
分子鎖両末端ジメチルハイドロジェンシロキシ基封鎖ジメチルシロキサン／メチルハイドロジェンシロキサン共重合体としては、たとえば一般式（２１）で表される化合物、一般式（２１）においてメチル基の一部または全部をエチル基、プロピル基、フェニル基、トリフルオロプロピル基などで置換した化合物などがあげられる。
【０１６７】
【化１６】
2006022304.tif 000017
【０１６８】
（式中、ｅおよびｈは、それぞれ、１以上の整数を表す。）
【０１６９】
このような化合物は、公知の方法により製造することができ、たとえばオクタメチルシクロテトラシロキサンおよび／もしくはテトラメチルシクロテトラシロキサンと、末端基となり得るトリオルガノシリル基またはジオルガノハイドロジェンシロキシ基を含む化合物とを、硫酸、トリフルオロメタンスルホン酸、メタンスルホン酸などの触媒の存在下、−１０〜４０℃程度の温度で平衡化させることによって容易に得ることができる。上記トリオルガノシリル基を含む化合物としては、たとえばヘキサメチルジシロキサンなどがあげられ、上記ジオルガノハイドロジェンシロキシ基を含む化合物としては、たとえば１，３−ジハイドロ−１，１，３，３−テトラメチルジシロキサンなどがあげられる。
【０１７０】
上記１分子中に２個以上の−ＳｉＨ基を有する化合物は、本発明の一般式（１）で表わされる官能基Ｘ1を含む化学構造を有する含フッ素エラストマーとの相溶性、分散性および架橋後の均一性を考慮すると、また、１分子中に１個以上の１価のパーフルオロオキシアルキル基、１価のパーフルオロアルキル基、２価のパーフルオロオキシアルキレン基または２価のパーフルオロアルキレン基を有し、かつ、２個以上、好ましくは３個以上の−ＳｉＨ基を有するものが好ましい。このパーフルオロオキシアルキル基、パーフルオロアルキル基、パーフルオロオキシアルキレン基、パーフルオロアルキレン基としては、特に下記一般式で表されるものをあげることができる。
【０１７１】
１価のパーフルオロアルキル基としては、一般式（２２）：
ＣkＦ2k+1−                                    （２２）
（式中、ｋは、１〜２０、好ましくは２〜１０の整数を表す。）であり、
２価のパーフルオロアルキレン基としては、一般式（２３）：
−ＣkＦ2k−                                      （２３）
（式中、ｋは１〜２０、好ましくは２〜１０の整数を表す。）であり、
１価のパーフルオロオキシアルキル基としては、一般式（２４）または（２５）：
【０１７２】
【化１７】
2006022304.tif 000018
【０１７３】
（式中、ｎは、１〜５の整数を表す。）
【０１７４】
２価のパーフルオロオキシアルキレン基としては、一般式（２６）：
【０１７５】
【化１８】
2006022304.tif 000019
【０１７６】
（式中、ｍは、１〜５０の整数を表し、ｎは、１〜５０の整数を表す。ｍ＋ｎは、２〜１００を満足する。）、または一般式（２７）：
−（ＣＦ2Ｏ）m−（ＣＦ2ＣＦ2Ｏ）n−ＣＦ2−                （２７）
（式中、ｍおよびｎは、それぞれ、１〜５０の整数を表す。）
【０１７７】
上記パーフルオロアルキル基、パーフルオロオキシアルキル基、パーフルオロアルキレン基またはパーフルオロオキシアルキレン基とケイ素原子とをつなぐ２価の連結基としては、アルキレン基、アリーレン基、アルキレン基とアリーレン基とを組み合わせた基、これらの基にエーテル結合酸素原子、アミド結合、カルボニル結合などを介在させた基などであってよく、たとえば、−ＣＨ2ＣＨ2−、−ＣＨ2ＣＨ2ＣＨ2−、−ＣＨ2ＣＨ2ＣＨ2ＯＣＨ2−、−ＣＨ2ＣＨ2ＣＨ2−ＮＨ−ＣＯ−、−ＣＨ2ＣＨ2ＣＨ2−Ｎ（Ｐｈ）−ＣＯ−（式中、Ｐｈは、フェニル基を表す。）、−ＣＨ2ＣＨ2ＣＨ2−Ｎ（ＣＨ3）−ＣＯ−、−ＣＨ2ＣＨ2ＣＨ2−Ｏ−ＣＯ−などの炭素数２〜１２のものがあげられる。
【０１７８】
また、上記１分子中に２個以上の−ＳｉＨ基を有する化合物における１価または２価の含フッ素置換基、すなわち、パーフルオロアルキル基、パーフルオロオキシアルキル基、パーフルオロアルキレン基またはパーフルオロオキシアルキレン基を含有する１価の有機基以外のケイ素原子に結合した１価の置換基としては、たとえば、メチル基、エチル基、プロピル基、ブチル基、ヘキシル基、シクロヘキシル基、オクチル基、デシル基などのアルキル基；ビニル基、アリル基などのアルケニル基；フェニル基、トリル基、ナフチル基などのアリール基；ベンジル基、フェニルエチル基などのアラルキル基；これらの基の水素原子の少なくとも一部が塩素原子、シアノ基などで置換された、たとえばクロロメチル基、クロロプロピル基、シアノエチル基などの炭素数１〜２０の非置換または置換の炭化水素基があげられる。
【０１７９】
上記１分子中に２個以上の−ＳｉＨ基を有する化合物としては、環状、鎖状、三次元網状またはそれらの組み合わせの何れでもよい。上記１分子中に２個以上の−ＳｉＨ基を有する化合物のケイ素原子数は、特に制限されるものではないが、通常２〜６０、好ましくは３〜６０、より好ましくは３〜３０である。
【０１８０】
上記１分子中に２個以上の−ＳｉＨ基を有する化合物としては、たとえば下記の化合物があげられる。下記式でＭｅはメチル基、Ｐｈはフェニル基を表す。なお、これらの化合物は１種を単独でまたは２種以上を組み合わせて使用することができる。
【０１８１】
【化１９】
2006022304.tif 000020
【０１８２】
（式中、ｍは、１〜２０、平均１０の整数を表し、ｎは、１〜１０、平均６の整数を表す。）
【０１８３】
【化２０】
2006022304.tif 000021
【０１８４】
【化２１】
2006022304.tif 000022
【０１８５】
【化２２】
2006022304.tif 000023
【０１８６】
（式中、Ｓは、
【０１８７】
【化２３】
2006022304.tif 000024
【０１８８】
を表し、ｎは、１〜３０の整数を表し、ｍは、１〜３０の整数を表す。ｎ＋ｍは、２〜６０、平均２〜５０を満足する。）
【０１８９】
【化２４】
2006022304.tif 000025
【０１９０】
（式中、Ｓは、
【０１９１】
【化２５】
2006022304.tif 000026
【０１９２】
を表し、ｎは、１〜３０の整数を表し、ｍは、１〜３０の整数を表す。ｎ＋ｍは、２〜６０、平均２〜５０を満足する。）
【０１９３】
【化２６】
2006022304.tif 000027
【０１９４】
（式中、ｎは、２〜６０、平均３〜５０の整数を表す。）
【０１９５】
【化２７】
2006022304.tif 000028
【０１９６】
（式中、ｎは、２〜６０、平均３〜５０の整数を表す。）
【０１９７】
【化２８】
2006022304.tif 000029
【０１９８】
（式中、ｎは、２〜６０、平均３〜５０の整数を表す。）
【０１９９】
また、架橋性官能基Ｘ1が、不飽和結合を少なくとも１つ有する炭素数２〜１０の炭化水素基である含フッ素エラストマーと１分子中に２個以上の−ＳｉＨ基を有する化合物からなる硬化性組成物の場合、ヒドロシリル化反応の反応性の点から、ヒドロシリル化反応触媒を加えることが好ましい。
【０２００】
ヒドロシリル化反応触媒としては、含フッ素エラストマーと１分子中に２個以上の−ＳｉＨ基を有する化合物との付加反応（アルケンのヒドロシリル化反応）を促進するものであれば特に限定されず、たとえば白金系触媒、パラジウム系触媒、ロジウム系触媒などの白金族元素よりなる付加反応触媒（周期律表８族金属、８族金属錯体、８族金属化合物などの８族金属系触媒）をあげることができ、なかでも、比較的入手しやすい点で、白金系触媒が好ましい。
【０２０１】
白金系触媒は、通常、付加硬化型の硬化に使用される公知のものでよく、たとえば米国特許第２，９７０，１５０号明細書に記載の微粉末金属白金触媒、米国特許第２，８２３，２１８号明細書に記載の塩化白金酸触媒、米国特許第３，１５９，６０１号明細書および米国特許第１５９，６６２号明細書に記載の白金と炭化水素との錯化合物、米国特許第３，５１６，９４６号明細書に記載の塩化白金酸とオレフィンとの錯化合物、米国特許第３，７７５，４５２号明細書および米国特許第３，８１４，７８０号明細書に記載の白金とビニルシロキサンとの錯化合物などがあげられる。より具体的には、白金の単体（白金黒）；塩化白金酸；塩化白金酸とエチレンなどのオレフィンとの錯体；塩化白金酸とアルコールまたはビニルシロキサンとの錯体；シリカ、アルミナ、カーボンなどの担体上に担持された白金などがあげられる。
【０２０２】
上記パラジウム系触媒は、パラジウム、パラジウム化合物、塩化パラジウム酸などからなり、また、上記ロジウム系触媒は、ロジウム、ロジウム化合物、塩化ロジウム酸などからなり、たとえば、ＲｈＣｌ（ＰＰｈ3）3、ＲｈＣｌ（ＣＯ）（ＰＰｈ3）2、ＲｈＣｌ（Ｃ2Ｈ4）2、Ｒｕ3（ＣＯ）12、ＩｒＣｌ（ＣＯ）（ＰＰｈ3）2、Ｐｄ（ＰＰｈ3）4（Ｐｈは、フェニル基を表す。）などがあげられる。
【０２０３】
上記ヒドロシリル化反応触媒としては、また、ルイス酸、コバルトカルボニルなどであってもよい。
【０２０４】
また、反応抑制剤を用いることが好ましい。反応抑制剤としては、たとえば、ベンゾトリアゾール；アクリロニトリル；Ｎ，Ｎ−ジアリルアセトアミド、Ｎ，Ｎ−ジアリルベンズアミド、Ｎ，Ｎ，Ｎ’，Ｎ’−テトラアリル−ｏ−フタル酸ジアミド、Ｎ，Ｎ，Ｎ’，Ｎ’−テトラアリル−ｍ−フタル酸ジアミド、Ｎ，Ｎ，Ｎ’，Ｎ’−テトラアリル−ｐ−フタル酸ジアミドなどのアミド化合物；イオウ；リン；窒素；アミン化合物；イオウ化合物；リン化合物；スズ；スズ化合物；テトラメチルテトラビニルシクロテトラシロキサン；ハイドロパーオキサイドなどの有機過酸化物などがあげられる。
【０２０５】
上記反応抑制剤としては、また、たとえば、１−エチニル−１−ヒドロキシシクロヘキサン、３−メチル−１−ブチン−３−オール、３，５−ジメチル−１−ヘキシン−３−オール、フェニルブチノールなどのアセチレンアルコール、３−メチル−３−ペンテン−１−イン、３，５−ジメチル−３−ヘキセン−１−イン、３−メチル−１−ペンテン−３−オール、米国特許第３，４４５，４２０号明細書において配合物（４）として例示される化合物、特公昭５４−３７７４号公報において成分（ニ）として例示される化合物などのアセチレン化合物などであってもよい。
【０２０６】
架橋性官能基Ｘ1と架橋反応可能な化合物の添加量は、含フッ素エラストマー１００重量部に対して、０．０５〜３０重量部であることが好ましく、０．５〜２０重量部であることがより好ましい。０．０５重量部未満であると、充分に架橋を行うことができない傾向があり、１０重量部を超えると、添加量に見合った程度にしか架橋反応が進行しない傾向がある。
【０２０７】
本発明の硬化性組成物は、反応を促進するため、受酸剤を予め添加することも可能である。受酸剤としては、たとえば酸化マグネシウム、酸化カルシウム、酸化珪素、酸化アルミニウム、酸化鉛等の金属酸化物；水酸化マグネシウム、水酸化カルシウム、水酸化アルミニウム等の金属水酸化物；合成ハイドロタルサイト等を用いることができる。受酸剤の使用量は、含フッ素エラストマー１００重量部に対し１〜３０重量部であることが好ましい。
【０２０８】
また、本発明の硬化性組成物は、加工助剤としての機能も期待できる点から、先述した本発明の製造方法により得られる含フッ素エラストマーに含まれないその他の含フッ素エラストマーを含んでいてもよい。
【０２０９】
そして、本発明の硬化性組成物は、必要に応じて含フッ素エラストマーからなる硬化性組成物に配合される通常の添加物、たとえば充填剤、加工助剤、可塑剤、着色剤、酸化防止剤、老化防止剤、オゾン劣化剤、紫外線吸収剤などを配合することができ、前記のものとは異なる常用の架橋剤や架橋助剤を１種またはそれ以上配合してもよく、各成分を、通常のエラストマー用加工機械、たとえば、オープンロール、バンバリーミキサー、ニーダーなどを用いて混合することにより調製することができる。このほか、密閉式混合機を用いる方法やエマルジョン混合から共凝析する方法によっても調製することができる。このようにして得られた含フッ素エラストマー組成物は常法に従って架橋、成形される。すなわち、圧縮成形、射出成形、押し出し成形、カレンダー成形または溶剤に溶かしてディップ成形、コーティング等により成形される。
【０２１０】
架橋条件は、成形方法や成形品の形状により異なるが、おおむね、１００℃〜４００℃で数秒〜５時間の範囲である。また、架橋物の物性を安定化させるために二次架橋を行ってもよい。二次架橋条件としては、１５０℃〜３００℃で３０分〜４８時間程度である。
【０２１１】
また、本発明の製造方法により得られた含フッ素エラストマーが低分子量であり、常温で流動性を有する場合、プラネタリーミキサーや卓上のミキサーで混合すればよい。この時、反応の促進のため、温度を５０℃以上に加温してもよい。さらに、硬化性組成物は５０℃以上の温度で３時間以上反応させておくことが好ましい。
【０２１２】
常温で流動性を有する硬化性組成物は、通常、２００℃以下の温度でホットメルトガン等の押出しガンによる加工、ＬＩＭＳ（Ｌｉｑｕｉｄ  Ｉｎｊｅｃｔｉｏｎ  Ｍｏｌｄｉｎｇ  Ｓｙｓｔｅｍ）成形機による射出成形や押出し成形、室温〜２００℃で型に流し込んで行う成形等を行うことができる。
【０２１３】
硬化性組成物を架橋させる方法としては、架橋性官能基Ｘ1の種類によっては、上記以外の方法を用いることができる。
【０２１４】
本発明の成形品は、以下に示す分野で好適に用いることができる。
【０２１５】
半導体製造装置、液晶パネル製造装置、プラズマパネル製造装置、プラズマアドレス液晶パネル、フィールドエミッションディスプレイパネル、太陽電池基板等の半導体関連分野では、Ｏ（角）リング、パッキン、シール材、チューブ、ロール、コーティング、ライニング、ガスケット、ダイアフラム、ホース等があげられ、これらはＣＶＤ装置、ドライエッチング装置、ウェットエッチング装置、酸化拡散装置、スパッタリング装置、アッシング装置、洗浄装置、イオン注入装置、排気装置、薬液配管、ガス配管に用いることができる。具体的には、ゲートバルブのＯリング、シール材として、クォーツウィンドウのＯリング、シール材として、チャンバーのＯリング、シール材として、ゲートのＯリング、シール材として、ベルジャーのＯリング、シール材として、カップリングのＯリング、シール材として、ポンプのＯリング、シール材、ダイアフラムとして、半導体用ガス制御装置のＯリング、シール材として、レジスト現像液、剥離液用のＯリング、シール材として、ウェハー洗浄液用のホース、チューブとして、ウェハー搬送用のロールとして、レジスト現像液槽、剥離液槽のライニング、コーティングとして、ウェハー洗浄液槽のライニング、コーティングとしてまたはウェットエッチング槽のライニング、コーティングとして用いることができる。さらに、封止材・シーリング剤、光ファイバーの石英の被覆材、絶縁、防振、防水、防湿を目的とした電子部品、回路基盤のポッティング、コーティング、接着シール、磁気記憶装置用ガスケット、エポキシ等の封止材料の変性材、クリーンルーム・クリーン設備用シーラント等として用いられる。
【０２１６】
自動車分野では、ガスケット、シャフトシール、バルブステムシール、シール材およびホースはエンジンならびに周辺装置に用いることができ、ホースおよびシール材はＡＴ装置に用いることができ、Ｏ（角）リング、チューブ、パッキン、バルブ芯材、ホース、シール材およびダイアフラムは燃料系統ならびに周辺装置に用いることができる。具体的には、エンジンヘッドガスケット、メタルガスケット、オイルパンガスケット、クランクシャフトシール、カムシャフトシール、バルブステムシール、マニホールドパッキン、オイルホース、酸素センサー用シール、ＡＴＦホース、インジェクターＯリング、インジェクターパッキン、燃料ポンプＯリング、ダイアフラム、燃料ホース、クランクシャフトシール、ギアボックスシール、パワーピストンパッキン、シリンダーライナーのシール、バルブステムのシール、自動変速機のフロントポンプシール、リアーアクスルピニオンシール、ユニバーサルジョイントのガスケット、スピードメーターのピニオンシール、フートブレーキのピストンカップ、トルク伝達のＯ−リング、オイルシール、排ガス再燃焼装置のシール、ベアリングシール、ＥＧＲチューブ、ツインキャブチューブ、キャブレターのセンサー用ダイアフラム、防振ゴム（エンジンマウント、排気部等）、再燃焼装置用ホース、酸素センサーブッシュ等として用いることができる。
【０２１７】
航空機分野、ロケット分野および船舶分野では、ダイアフラム、Ｏ（角）リング、バルブ、チューブ、パッキン、ホース、シール材等があげられ、これらは燃料系統に用いることができる。具体的には、航空機分野では、ジェットエンジンバルブステルシール、燃料供給用ホース、ガスケットおよびＯ−リング、ローテーティングシャフトシール、油圧機器のガスケット、防火壁シール等に用いられ、船舶分野では、スクリューのプロペラシャフト船尾シール、ディーゼルエンジンの吸排気用バルブステムシール、バタフライバルブのバルブシール、バタフライ弁の軸シール等に用いられる。
【０２１８】
プラント等の化学品分野では、ライニング、バルブ、パッキン、ロール、ホース、ダイアフラム、Ｏ（角）リング、チューブ、シール材、耐薬品用コーティング等があげられ、これらは医薬、農薬、塗料、樹脂等化学品製造工程に用いることができる。具体的には、化学薬品用ポンプ、流動計、配管のシール、熱交換器のシール、硫酸製造装置のガラス冷却器パッキング、農薬散布機、農薬移送ポンプのシール、ガス配管のシール、メッキ液用シール、高温真空乾燥機のパッキン、製紙用ベルトのコロシール、燃料電池のシール、風洞のジョイントシール、耐トリクレン用ロール（繊維染色用）、耐酸ホース（濃硫酸用）、ガスクロマトグラフィー、ｐＨメーターのチューブ結合部のパッキン、塩素ガス移送ホース、ベンゼン、トルエン貯槽の雨水ドレンホース、分析機器、理化学機器のシール、チューブ、ダイアフラム、弁部品等として用いることができる。
【０２１９】
医薬品等の薬品分野では、薬栓等として用いることができる。
【０２２０】
現像機等の写真分野、印刷機械等の印刷分野および塗装設備等の塗装分野では、ロール等があげられ、それぞれフィルム現像機・Ｘ線フィルム現像機、印刷ロールおよび塗装ロールに用いることができる。具体的には、フィルム現像機・Ｘ線フィルム現像機の現像ロールとして、印刷ロールのグラビアロール、ガイドロールとして、塗装ロールの磁気テープ製造塗工ラインのグラビアロール、磁気テープ製造塗工ラインのガイドロール、各種コーティングロール等として用いることができる。さらに、乾式複写機のシール、印刷設備の印刷ロール、スクレーパー、チューブ、弁部品、塗布、塗装設備の塗布ロール、スクレーパー、チューブ、弁部品、プリンターのインキチューブ、ロール、ベルト、乾式複写機のベルト、ロール、印刷機のロール、ベルト等として用いることができる。
【０２２１】
またチューブを分析・理化学機分野に用いることができる。
【０２２２】
食品プラント機器分野では、ライニング、バルブ、パッキン、ロール、ホース、ダイアフラム、Ｏ（角）リング、チューブ、シール材、ベルト等があげられ、食品製造工程に用いることができる。具体的には、プレート式熱交換器のシール、自動販売機の電磁弁シール等として用いることができる。
【０２２３】
原子力プラント機器分野では、パッキン、Ｏリング、ホース、シール材、ダイアフラム、バルブ、ロール、チューブ等があげられる。
【０２２４】
鉄板加工設備等の鉄鋼分野では、ロール等があげられ、鉄板加工ロール等に用いることができる。
【０２２５】
一般工業分野では、パッキング、Ｏリング、ホース、シール材、ダイアフラム、バルブ、ロール、チューブ、ライニング、マンドレル、電線、フレキシブルジョイント、ベルト、ゴム板、ウェザーストリップ、ＰＰＣ複写機のロール、ロールブレード、ベルト等があげられる。具体的には、油圧、潤滑機械のシール、ベアリングシール、ドライクリーニング機器の窓、その他のシール、六フッ化ウランの濃縮装置のシール、サイクロトロンのシール（真空）バルブ、自動包装機のシール、空気中の亜硫酸ガス、塩素ガス分析用ポンプのダイアフラム（公害測定器）、印刷機のロール、ベルト、酸洗い用絞りロール等に用いられる。
【０２２６】
電気分野では、具体的には、新幹線の絶縁油キャップ、液封型トランスのベンチングシール、油井ケーブルのジャケット等として用いられる。
【０２２７】
燃料電池分野では、具体的には、電極、セパレーター間のシール材や水素・酸素・生成水配管のシール等として用いられる。
【０２２８】
電子部品分野では、具体的には、放熱材原料、電磁波シールド材原料、エポキシ等のプリント配線板プリプレグ樹脂の変性材、電球等の飛散防止材、コンピューターのハードディスクドライブのガスケット等に用いられる。
【０２２９】
現場施工型の成形に用いることが可能なものとしては特に限定されず、たとえば、自動車エンジン用メタルガスケットのコーティング剤、エンジンのオイルパンのガスケット、複写機・プリンター用のロール、建築用シーリング剤、磁気記録装置用のガスケット、クリーンルーム用フィルターユニットのシーリング剤、プリント基盤のコーティング剤、電気・電子部品の固定剤、電気機器リード線端子の絶縁防湿処理、電気炉等のオーブンのシール、シーズヒーターの末端処理、電子レンジの窓枠シール、ＣＲＴウェッジおよびネックの接着、自動車電装部品の接着、厨房、浴室、洗面所等の目地シール等があげられる。
【０２３０】
本発明の硬化用組成物は、クリーン性を活かし、磁気記録装置（ハードディスクドライブ）用のガスケット、半導体製造装置やウェハー等のデバイス保管庫等のシーリング材等のクリーン設備用シール材に特に好適に用いられる。
【０２３１】
本発明の硬化用組成物は、耐薬品性、ガス低透過性、難燃性等の特性を活かし、燃料電池セル電極間やその周辺配管等に用いられるパッキン等の燃料電池用のシール材等にも特に好適に用いられる。
【実施例】
【０２３２】
つぎに本発明を実施例をあげて説明するが、本発明はかかる実施例のみに限定されるものではない。
【０２３３】
参考例１
（シードポリマー粒子の重合）
攪拌装置として、磁力誘導攪拌装置を有する内容積１．８リットルの重合槽に、純水７２０ｇ、１０重量％のパーフルオロオクタン酸アンモニウム水溶液２９０ｇ、およびマロン酸ジエチル０．６ｇを仕込み、系内を窒素ガスで充分置換したのち減圧にした。この操作を３回繰り返し、減圧状態でＶｄＦ２０ｇとＨＦＰ５１ｇを仕込み、攪拌下に８０℃まで昇温した。ついで、純水０．６ｇに溶解した過硫酸アンモニウム塩（ＡＰＳ）０．０２ｇを窒素ガスにて圧入して重合を開始した。重合圧力を２ＭＰａとし、重合時の圧力低下を補うため、ＶｄＦ／ＨＦＰ混合モノマー（７８／２２（モル％））の連続的に供給し、攪拌下に重合を行った。重合終了までに、２１５ｇのモノマーを槽内に供給した。
【０２３４】
得られた乳濁液の重量は１２３３ｇ、ポリマー濃度が１８．１重量％であり、ポリマー粒子の数は、１．２×１０16個／水１ｇの乳化液を得た。３０分後に攪拌を止め、モノマーを放出して重合を停止した。
【０２３５】
参考例２
参考例１同様の磁力誘導攪拌装置を有する内容積１．８３リットルの重合槽に、純水９６０ｇと上記で製造したシードポリマー粒子の水性分散液１１ｇを仕込み、系内を窒素ガスで充分置換したのち減圧にした。この操作を３回繰り返し、減圧状態で、ＶｄＦ１２９ｇとＨＦＰ５０６ｇを仕込み、攪拌下に８０℃まで昇温した。ついでオクタフルオロ−１，４−ジヨードブタン２７ｇと純水１５ｇに溶解したＡＰＳ５ｇを窒素ガスにて圧入して重合を開始し、（ａ）、（ｂ）の条件で重合を継続し、３．２時間後に攪拌を止め、モノマーを放出して重合を停止した。
（ａ）ＶｄＦ／ＨＦＰ（９５／５（モル％））モノマー混合物を連続的に供給し、気相部分の圧力を６ＭＰａに維持した。また、重合終了までに、２２２ｇのモノマーを槽内に供給した。
（ｂ）攪拌速度を５６０ｒｐｍで維持した。
【０２３６】
得られた乳濁液の重量は１０３２ｇ、ポリマー濃度が２８．７重量％であった。また、含フッ素エラストマーとしては２９７ｇであり、ＧＰＣで測定した重量平均分子量Ｍｗは１２３８８、数平均分子量Ｍｎは９８００、Ｍｗ／Ｍｎは１．３４であった。また、19Ｆ−ＮＭＲで測定した重合体の組成はＶｄＦ／ＨＦＰ＝７７／２３（モル％）であった。
【０２３７】
参考例３
攪拌装置として、磁力誘導攪拌装置を有する内容積０．５リットルの重合槽を窒素ガスで充分置換した後減圧にした。次に、減圧状態で溶存酸素を除いたＣＨ3ＣＦＣｌ2（ダイキン工業（株）製、ＨＣＦＣ−１４１ｂ）２３０ｇ、ＶｄＦ２９．９ｇとＨＦＰ１１７ｇを仕込み、攪拌下に４５℃まで昇温した。ついで、Ｉ（ＣＦ2ＣＦ2）2Ｉ  ３８ｇを窒素ガスにて圧入した後、開始剤としてパーロイルＮＰＰ（日本油脂（株）製）３．５ｇを圧入し、重合を開始した。重合圧力を１ＭＰａとし、重合時の圧力低下を補うため、ＶｄＦ／ＨＦＰ混合モノマー（７８／２２（モル％））を連続的に供給し、攪拌下に重合を行った。重合終了までに、１０２ｇのモノマーを槽内に供給した。得られた含フッ素エラストマーとしては１３５ｇであり、元素分析による末端ヨウ素の濃度により算出した分子量は１６１９であった。また、19Ｆ−ＮＭＲで測定した重合体の組成はＶｄＦ／ＨＦＰ＝８１／１９（モル％）であった。
【０２３８】
実施例１
５０ｍｌフラスコ内、窒素気流下、１０ｗｔ％の４−ヒドロキシチオフェノール／ＤＭＦ溶液６．１４ｇ（含フッ素エラストマーのヨウ素含有量に対して１．２倍モル量）を６０ｗｔ％ＮａＨ／ＤＭＦ溶液０.０７６ｇに氷冷下で滴下した。滴下終了後３０分攪拌した。その後参考例２で得られた含フッ素共重合体１０ｇを１００ｇＤＭＦに溶解させ上記反応液に滴下し、氷冷下で１ｈ、ついで８０℃で８時間攪拌した。その後氷冷下で反応液に純水を加え、不溶分を採取した。洗浄、乾燥を行い末端にフェノール性水酸基をもつ含フッ素共重合体を９．６ｇ得た。1Ｈ−ＮＭＲを用いた分析の結果、−ＣＨ2Ｉ由来のピークの減少し、芳香環のピークがあらわれたことから、含フッ素共重合体末端のヨウ素が、フェノール性水酸基に変換されていることがわかった。
【０２３９】
実施例２
４−ヒドロキシチオフェノールの代わりにアリルチオールを用いた以外は実施例１と同様にして末端にアリル基を持つ含フッ素共重合体を９．２ｇ得た。1Ｈ−ＮＭＲを用いた分析の結果、−ＣＨ2Ｉ由来のピークの減少し、アリル基由来のピークがあらわれたことから、含フッ素共重合体末端のヨウ素が、アリル基に変換されていることがわかった。
【０２４０】
実施例３
実施例１において得られたフェノール性水酸基末端含有フッ素共重合体０．４７ｇにポリイソシアナート化合物（住化バイエルウレタン（株）製、スミジュールＮ３３９０）０．０９ｇを室温下で混合した後、フッ素樹脂フィルムに挟みシート状に成形した。
【０２４１】
フッ素樹脂フィルムの片面をはがし、室温で４日間放置すると、弾性があり、粘着性のない硬化体が得られた。
【０２４２】
実施例４
実施例２において得られたアリル基末端含有フッ素共重合体３．５gに、トリメチルシリル基で処理された比表面積１４０ｍ2／ｇのヒュームドシリカ（日本アエロジル（株）製のＲＸ２００）０．５３ｇを加えて混合した後、塩化白金酸をＣＨ2＝ＣＨ−Ｓｉ（ＣＨ3）2−Ｏ−Ｓｉ（ＣＨ3）2ＣＨ＝ＣＨ2で変性した触媒のトルエン溶液（白金濃度０．１重量％）０．００２７ｇ、および２−エチニルイソプロパノ−ルの１０％トルエン溶液０．００２７ｇ、メチルヒドロシクロシロキサン（アヅマックス（株）製、ＳＩＭ６５１０．Ｏ）０．１２１ｇを加え混合した。これを減圧下で脱泡し、長方形の締め枠に置き、再び空気抜きし、１２０ｋｇｆ／ｃｍ2、１５０℃で６０分間プレス硬化した。プレス硬化により粘着性がなく、ゴム弾性のある硬化体が得られた。
【０２４３】
実施例５
５０ｍｌフラスコ内、窒素気流下、ＮａＨ  ０．３９ｇをＤＭＦ１０ｍＬに溶解させた溶液に、アリルチオール１．３３ｇ（含フッ素エラストマーのヨウ素含有量に対して１０倍モル量）を氷冷下で滴下し、室温で１時間撹拌した。得られたアリルチオールのＮａ塩（ＤＭＦ溶液）を、参考例２で得られた含フッ素共重合体６．５１ｇをＣＦ3ＣＦ2ＣＨＣｌ2とＣＣｌＦ2ＣＦ2ＣＨＣｌＦとの混合物（旭硝子（株）製、アサヒクリンＡＫ−２２５）２０ｍＬに室温で溶解させた後に６０℃に昇温して得た溶液に滴下し、８０℃に昇温し、４８時間撹拌した。得られた反応溶液を室温まで放冷し、水で再沈殿した後、ＣＨ3ＣＦＣｌ2（ダイキン工業（株）製、ＨＣＦＣ−１４１ｂ）で抽出し、ＭｇＳＯ4で脱水、ろ過した後、濃縮した。ＮＭＲによる分析の結果、含フッ素エラストマー末端の転化率は９０％であった。
【０２４４】
実施例６
５０ｍｌフラスコ内、窒素気流下、ＮａＨ  ０．２３４ｇをＤＭＦ１０ｍＬに溶解させた溶液に、アリルチオール０．７７１ｇ（含フッ素エラストマーのヨウ素含有量に対して７．５倍モル量）を氷冷下で滴下し、室温で１時間撹拌した。得られたアリルチオールのＮａ塩（ＤＭＦ溶液）を、参考例３で得られた含フッ素共重合体１．０５ｇをＣＦ3ＣＦ2ＣＨＣｌ2とＣＣｌＦ2ＣＦ2ＣＨＣｌＦとの混合物（旭硝子（株）製、アサヒクリンＡＫ−２２５）２０ｍＬに室温で溶解させた後に６０℃に昇温して得た溶液に滴下し、８０℃に昇温し、２４時間撹拌した。得られた反応溶液を室温まで放冷し、水で再沈殿した後、ＣＨ3ＣＦＣｌ2（ダイキン工業（株）製、ＨＣＦＣ−１４１ｂ）で抽出し、ＭｇＳＯ4で脱水、ろ過した後、濃縮した。ＮＭＲによる分析の結果、含フッ素エラストマー末端の転化率は９５％であった。
【０２４５】
実施例７
実施例６において得られたアリル基末端含有フッ素共重合体３．５ｇをアセトン５ｍＬに溶解し、ジメチル−メチルハイドロジェンポリシロキサン（チッソ（株）製、ＨＭＳ−３０１）０．５３ｇを加えて混合した後、塩化白金酸をＣＨ2＝ＣＨ−Ｓｉ（ＣＨ3）2−Ｏ−Ｓｉ（ＣＨ3）2ＣＨ＝ＣＨ2で変性した触媒のトルエン溶液（白金濃度０．１重量％）０．００２７ｇを加え混合した。これを１５０℃で２４時間加熱した。その結果、粘着性のない硬化体が得られ、硬化体のＩＲ測定により、実施例６のアリル基末端含有フッ素共重合体にあるアリル基の２重結合由来のピーク（１６３６ｃｍ-1）が消失したことから、硬化反応が進行したことが確認された。